(57)【要約】【課題】不純物のドープを行うことなく、歪みＳｉ−ＣＭＯＳの製造に適した絶縁膜上の格子緩和ＳｉＧｅ薄膜を形成することができ、高速，低消費電力のＣＭＯＳデバイスの実現に寄与する。【解決手段】半導体装置の製造方法において、ＳＯＩ基板１０上に単結晶のＳｉＧｅ層２１を形成した後、ＳｉＧｅ層２１上にレジスト３１を島状パターンに形成し、次いでレジスト３１をマスクに用いてＳｉＧｅ層２１にイオンを注入して非晶質のＳｉＧｅ層２３を形成し、次いでＳｉＧｅ層２１，２３に加熱処理を施して表面の一部を酸化して酸化膜２４を形成すると共に、ＳｉＧｅ層２１のＧｅ組成を高めて歪み緩和ＳｉＧｅ層２５を形成し、次いで酸化膜２４を除去した後に歪み緩和ＳｉＧｅ層２５上にトランジスタの素子形成領域となる歪みＳｉ層４１を形成し、次いで歪みＳｉ層４１にＭＯＳＦＥＴを形成する。【選択図】　　図１
2004063780.tif 000002
【特許請求の範囲】
【請求項１】
絶縁膜上の単結晶Ｓｉ層上に、単結晶のＳｉ１−ｘ−ｙ　Ｇｅｘ　Ｃｙ　層（１＞ｘ＞０，１＞ｙ≧０）からなる島状領域と、該島状領域の周囲を囲む非晶質又は多結晶のＳｉ１−ｘ−ｙ　Ｇｅｘ　Ｃｙ　層からなる周辺領域を形成する工程と、
前記各Ｓｉ１−ｘ−ｙ　Ｇｅｘ　Ｃｙ　層に加熱処理を施す工程と、
前記加熱処理後に、表面の酸化膜を除去した後に、前記島状領域上に素子形成領域となる単結晶のＳｉ１−ｚ−ｗ　Ｇｅｚ　Ｃｗ　層（１＞ｚ≧０，１＞ｗ≧０）を形成する工程と、
を含むことを特徴とする半導体装置の製造方法。
【請求項２】
絶縁膜上の単結晶Ｓｉ層上に単結晶のＳｉ１−ｘ−ｙ　Ｇｅｘ　Ｃｙ　層（１＞ｘ＞０，１＞ｙ≧０）を形成する工程と、
前記Ｓｉ１−ｘ−ｙ　Ｇｅｘ　Ｃｙ　層上に島状のマスク層を形成する工程と、
前記Ｓｉ１−ｘ−ｙ　Ｇｅｘ　Ｃｙ　層の前記マスク層で覆われた島状領域を除く周辺領域をイオン注入で非晶質化する工程と、
前記Ｓｉ１−ｘ−ｙ　Ｇｅｘ　Ｃｙ　層に加熱処理を施す工程と、
前記加熱処理後に、表面の酸化膜を除去した後に、前記Ｓｉ１−ｘ−ｙ　Ｇｅｘ　Ｃｙ　層の島状領域上に素子形成領域となる単結晶のＳｉ１−ｚ−ｗ　Ｇｅｚ　Ｃｗ　層（１＞ｚ≧０，１＞ｗ≧０）を形成する工程と、
を含むことを特徴とする半導体装置の製造方法。
【請求項３】
前記加熱処理を、酸素ガスを含む雰囲気中で行うことを特徴とする請求項１又は２記載の半導体装置の製造方法。
【発明の詳細な説明】
【０００１】
【発明の属する技術分野】
本発明は、集積回路に用いる半導体装置の製造方法に係わり、特に歪みＳｉ，ＳｉＧｅチャネルのＭＯＳＦＥＴによって構成された高速，低消費電力ＣＭＯＳ論理回路素子やアナログ，ＲＦ回路素子等を製造するための半導体装置の製造方法に関する。
【０００２】
【従来の技術】
近年、電界効果トランジスタ（ＭＯＳＦＥＴ）のゲート長の短縮に対する技術的，経済的な障壁が急激に高くなっており、この状況を緩和するために高移動度のチャネル材料、特に歪みＳｉ（或いは歪みＳｉＧｅ）を用いる技術が注目されている。歪みＳｉは、より格子定数の大きな格子緩和ＳｉＧｅ上に形成され、面内の引張り歪みにより電子，正孔の移動度はいずれも増大する。下地のＳｉＧｅのＧｅ組成が大きくなるほど歪みＳｉの歪み量が大きくなり、移動度はより高くなる。この歪みＳｉチャネルを有するＭＯＳＦＥＴでＣＭＯＳを構成すれば、同じサイズのＳｉ−ＣＭＯＳよりも高速動作が期待できる。
【０００３】
本発明者らは、この歪みＳｉとＳＯＩ（Ｓｉ−Ｏｎ−Ｉｎｓｕｌａｔｏｒ）構造とを組み合わせたＭＯＳＦＥＴ（歪みＳＯＩ−ＭＯＳＦＥＴ）を提案し、さらに動作実証してきた（Ｔ．Ｍｉｚｕｎｏ，　Ｓ．Ｔａｋａｇｉ，　Ｎ．Ｓｕｇｉｙａｍａ，　Ｊ．Ｋｏｇａ，　Ｔ．Ｔｅｚｕｋａ，　Ｋ．Ｕｓｕｄａ，　Ｔ．Ｈａｔａｋｅｙａｍａ，　Ａ．Ｋｕｒｏｂｅ，ａｎｄ　Ａ．Ｔｏｒｉｕｍｉ，　ＩＥＤＭ　Ｔｅｃｈｎｉｃａｌ　Ｄｉｇｅｓｔｓ　ｐ．９３４（１９９９））。
【０００４】
この素子は、図５に示すように、Ｓｉ基板１上に埋め込み酸化膜２、格子緩和ＳｉＧｅバッファ層３、歪みＳｉチャネル４、ゲート酸化膜５、ゲート電極６を順次積層して形成されている。本構造では、歪みＳｉチャネルのキャリア移動度が高いことによるメリットのほか、接合容量を小さくできる、不純物濃度を低く抑えたまま微細化ができる、等のＳＯＩ構造に起因するメリットを併せ持つ。従って、本構造でＣＭＯＳ論理回路を構成すれば、より高速かつ低消費電力の動作が可能となる。
【０００５】
図５のような素子を実用に供するためには、低転位密度で、かつほぼ完全に格子緩和したＳｉ１−ｘ　Ｇｅｘ　バッファ層が必要である。そのようなバッファ層を得るための方法として、本発明者らは図２に示すように、酸化膜上に形成された低Ｇｅ組成（ｘ＝０．１）のＳｉＧｅ層を高温で熱酸化することにより、Ｇｅ組成を増大させつつ（ｘ＞０．５）格子緩和，薄膜化を同時に達成する方法（酸化濃縮法）を既に提案している（特開２００２−７６３４７号公報）。また、ＳＯＩ上にＳｉＧｅ薄膜をエピタキシャル成長したものを酸化濃縮することも可能である（Ｔ．Ｔｅｚｕｋａ　ｅｔ　ａｌ，Ａｐｐｌ．Ｐｈｙｓ．Ｌｅｔｔ．７９，ｐ１７９８　（２００１））。
【０００６】
Ｓｉチャネル層を十分歪ませて高い移動度を得るためには、下地のＳｉＧｅ層が十分格子緩和している必要がある。一方、信頼性やリーク電流の低減のためには、転位等の格子欠陥の発生を抑制する必要がある。しかしながら、従来の酸化濃縮法では、十分格子緩和させつつ貫通転位密度を実用上の目安となる値１０３　ｃｍ−２程度まで低減するのが困難であるという問題があった。
【０００７】
一方、ＳＯＩ上のＳｉＧｅ層の緩和を促進するために、埋め込み酸化膜中にＢ（ボロン）をイオン注入してアニールする方法が提案されている（Ｆ．Ｙ．Ｈｕａｎｇ　ｅｔａｌ．，　Ａｐｐｌ．Ｐｈｙｓ．Ｌｅｔｔ．　Ｖｏｌ．１９，ｐｐ．２６８０−２６８２（２０００））。この方法によれば、酸化膜中にＢが混入することにより酸化膜の軟化温度が大幅に低下するので、８００℃程度のアニール温度でも転位を導入することなく高い緩和率が得られる可能性がある。しかし、Ｂは極めて拡散しやすいので、アニール工程中に酸化膜上のＳｉ層やＳｉＧｅ層中に容易に拡散してしまう。ＢはＳｉに対するｐ型不純物となるため、絶縁膜上の半導体層は全て高濃度のｐ型にドーピングされてしまい、ＣＭＯＳの作製は極めて困難となる。
【０００８】
【発明が解決しようとする課題】
このように従来、歪みＳＯＩ−ＭＯＳＦＥＴを実用に供するには、低転位密度で十分に格子緩和したＳｉＧｅバッファ層が必要であるが、絶縁膜上の格子緩和ＳｉＧｅ薄膜を、転位を導入することなしに形成することは困難であった。
【０００９】
本発明は、上記事情を考慮して成されたもので、その目的とするところは、不純物のドープ等を行うことなく、歪みＳｉ−ＣＭＯＳの製造に適した絶縁膜上の格子緩和ＳｉＧｅ薄膜を形成することができ、高速，低消費電力のＣＭＯＳデバイスの実現に寄与する半導体装置の製造方法を提供することにある。
【００１０】
【課題を解決するための手段】
（構成）
上記課題を解決するために本発明は、次のような構成を採用している。
【００１１】
即ち本発明は、半導体装置の製造方法において、絶縁膜上の単結晶Ｓｉ層上に、単結晶のＳｉ１−ｘ−ｙ　Ｇｅｘ　Ｃｙ　層（１＞ｘ＞０，１＞ｙ≧０）からなる島状領域と、該島状領域の周囲を囲む非晶質又は多結晶のＳｉ１−ｘ−ｙ　Ｇｅｘ　Ｃｙ　層からなる周辺領域を形成する工程と、前記各Ｓｉ１−ｘ−ｙ　Ｇｅｘ　Ｃｙ　層に加熱処理を施して、表面の一部を酸化する工程と、前記加熱処理により生成された酸化膜を除去した後に、前記島状領域上にトランジスタの素子形成領域となる単結晶のＳｉ１−ｚ−ｗ　Ｇｅｚ　Ｃｗ　層（１＞ｚ≧０，１＞ｗ≧０）を形成する工程と、を含むことを特徴とする。或いは、酸化する代わりに、表面を保護膜（Ｓｉ酸化膜、Ｓｉ窒化膜など）で被覆した後に加熱処理しても良い。この場合は、Ｇｅ組成の増大は生じないが、格子緩和は生じる。
【００１２】
ここで、本発明の望ましい実施態様としては次のものが挙げられる。
【００１３】
（１）　Ｓｉ１−ｘ−ｙ　Ｇｅｘ　Ｃｙ　層からなる単結晶の島状領域と非晶質又は多結晶の周辺領域を形成する工程として、Ｓｉ１−ｘ−ｙ　Ｇｅｘ　Ｃｙ　層上に島状のマスク層を形成した後、Ｓｉ１−ｘ−ｙ　Ｇｅｘ　Ｃｙ　層のマスク層で覆われた島状領域を除く周辺領域をイオン注入で非晶質化する。
【００１４】
（２）　Ｓｉ１−ｘ−ｙ　Ｇｅｘ　Ｃｙ　層からなる単結晶の島状領域と非晶質又は多結晶の周辺領域を形成する工程として、絶縁膜上の単結晶Ｓｉ層上に、素子形成領域に相当する部分を除いて酸化膜を形成した後に、単結晶Ｓｉ層上にＳｉ１−ｘ−ｙ　Ｇｅｘ　Ｃｙ　単結晶層を、酸化膜上にＳｉ１−ｘ−ｙ　Ｇｅｘ　Ｃｙ　多結晶層をそれぞれ形成する。
【００１５】
（３）　加熱処理を、酸素ガスを含む雰囲気中で行うこと。
【００１６】
（作用）
Ｓｉ基板に格子整合した歪みＳｉＧｅ層を、転位を発生させることなく格子緩和させるためには、下地の埋め込み酸化膜との界面ですべりが生じ、横方向に格子が広がる必要がある。従って、ＳｉＧｅ層と埋め込み酸化膜界面をすべりよくすること、及び横方向に広がるための空間的余裕が必要である。
【００１７】
本発明においては、この二つの条件を満たすために、絶縁膜上のＳｉ結晶層（ＳＯＩ）上に島状のＳｉＧｅ層を形成し、この島状の領域に隣接する周辺領域を非晶質又は多結晶のＳｉＧｅ層とし、この状態で熱処理を行う。熱処理を非酸化性雰囲気中で行う場合には、表面荒れを防ぐためにＳｉ酸化膜またはＳｉ窒化膜を加熱処理前に堆積する。このとき、周囲のＳｉＧｅ層中に高密度に存在する粒界のずれにより、島状ＳｉＧｅ層が横に広がることが可能となる。また、島状領域の面積が小さいほど島状領域と絶縁膜界面の接触面積が小さくなるため、すべりが生じやすくなる。従って、島状領域の面積が小さいほど容易に緩和が生じ、ある臨界値よりも小さければ、全く転位を生じることなく完全に格子緩和する。
【００１８】
このとき、ＳｉとＧｅ原子の相互拡散によりＳｉ層とＳｉＧｅ層との界面は消失し、またＧｅ組成は均一化する。さらに、熱処理の際に酸素を導入し、従来技術の項で説明した酸化濃縮を行うと、酸化前に比べ高Ｇｅ組成でかつ薄膜の格子緩和ＳｉＧｅ層が得られる。次に、表面の酸化膜を除去した後に、該島状領域上にＳｉ層を形成することにより、十分な格子歪みを有する素子形成用半導体層を形成することが可能となる。
【００１９】
このように本発明によれば、歪みＳｉ−ＣＭＯＳの製造に適した絶縁膜上の格子緩和ＳｉＧｅ薄膜を形成することができる。しかも、不純物のドープ等を行う必要もないので、ＣＭＯＳの作製に不都合が生じることもない。従って、高速，低消費電力のＣＭＯＳデバイスの実現に寄与することが可能となる。
【００２０】
なお、島状領域に隣接する周辺領域を非晶質又は多結晶とすることにより島状領域の結晶の格子歪みが緩和する現象は、ＳｉＧｅに限らずＳｉＧｅＣについても同様に言えることである。さらに、素子形成層としてはＳｉの代わりにＳｉＧｅ、ＳｉＧｅＣを用いることも可能である。
【００２１】
【発明の実施の形態】
以下、本発明の詳細を図示の実施形態によって説明する。
【００２２】
（第１の実施形態）
図１は、本発明の第１の実施形態に係わる半導体装置の製造工程を示す断面図である。
【００２３】
まず、図１（ａ）に示すように、Ｓｉ基板１１上にＳｉＯ２　膜（埋め込み絶縁膜）１２を介して膜厚２０ｎｍのＳｉ層（ＳＯＩ層）１３を形成した膜厚２０ｎｍのＳＯＩ基板１０を用意し、このＳＯＩ基板１０上に、超高真空ＣＶＤ，低圧ＣＶＤ，常圧ＣＶＤ，又は分子線エピタキシャル成長法により膜厚２０ｎｍのＳｉ０．８５Ｇｅ０．１５層２１を成長し、さらにその上に膜厚５ｎｍのＳｉキャップ層２２を成長する。
【００２４】
次いで、図１（ｂ）に示すように、フォトリソグラフィでトランジスタの活性領域（ソース・ドレイン及びチャネル領域）３０をレジスト３１にパターニングする。ここで、活性領域は例えば矩形形状とし、活性領域３０のサイズが２０μｍ２　より小さければ熱処理後にほぼ完全に格子緩和する。
【００２５】
次いで、図１（ｃ）に示すように、レジスト３１をマスクに不純物（Ｇｅ，Ｓｉ，Ｂ，ＢＦ２　，Ａｓなど）をイオン注入し、トランジスタ形成領域外を非晶質化する。図中の２３がイオン注入により非晶質化したＳｉＧｅ非晶質層である。注入イオン種としては、ドーピングプロファイルに影響を与えないためにＧｅイオン又はＳｉイオンが好ましい。
【００２６】
次いで、１０００℃以上の高温でドライ酸化し、埋め込み酸化膜１２上のＳｉＧｅ層の膜厚が１０ｎｍになるまで薄膜化する。この酸化処理は、酸化濃縮法と称されるもので、図２（ａ）に示す状態で１０００℃以上の高温にてドライ酸化を行うと、図２（ｂ）に示すようにＳｉＧｅ層２１の表面が酸化されて酸化膜２４が形成される。そして、酸化膜２４からＧｅが排除されて残ったＳｉＧｅ中に蓄積され、高Ｇｅ組成ＳｉＧｅ膜２５が形成される。なお、この熱処理においては、ＧｅとＳｉの相互拡散によりＳｉ層１３とＳｉＧｅ層２１の界面は消失してしまう。
【００２７】
これにより、図１（ｄ）に示すように、均一組成（ｘ＝０．３）の格子緩和ＳｉＧｅ層２５が埋め込み酸化膜１２上に形成される。酸化温度は、ＳｉＧｅ活性領域が完全に融解しない範囲で高い方が望ましい。何故なら、温度が高いほど埋め込み酸化膜１２とＳｉＧｅ層２５との界面でのすべりが促進され、緩和率が高められるためである。具体的には、１１５０℃から１２５０℃の間が望ましい。勿論、酸化濃縮中のＧｅ組成の増大に応じ、徐々に酸化温度を下げてもよい。
【００２８】
なお、ＳｉＧｅ層２５の周りのＳｉＧｅ非晶質層２３も同様に酸化濃縮法によりＧｅ濃度が高くなり、高Ｇｅ濃度のＳｉＧｅ層２６が形成される。このように、島状領域としてのＳｉＧｅ層２５の周辺領域が非晶質又は多結晶であるために、ＳｉＧｅ層２５は周辺領域における粒界のずれを利用して横方向に格子を広げることができる。これにより、ＳｉＧｅ層２５における格子歪みを十分に緩和することができる。
【００２９】
次いで、図１（ｅ）に示すように、表面の酸化膜２４を除去した後、ＳｉＧｅ層２５上に歪みＳｉ層４１をエピタキシャル成長する。このとき、非晶質ＳｉＧｅ層２６上には多結晶Ｓｉ層４２が形成される。
【００３０】
次いで、図１（ｆ）に示すように、通常のＣＭＯＳプロセスにて回路を作製する。即ち、ゲート酸化膜５１を介してゲート電極５２を形成し、更にゲート側壁絶縁膜５３を形成し、これらをマスクにソース・ドレイン拡散層形成のためのイオン注入を行うことにより、ＭＯＳＦＥＴが作製される。
【００３１】
なお、図１では単一のＭＯＳＦＥＴのみを示しているが、同一の歪みＳｉ層上にｎ型，ｐ型のＭＯＳＦＥＴを複数形成することにより、ＣＭＯＳ構造が得られる。
【００３２】
このように本実施形態によれば、埋め込み酸化膜１２上のＳｉＧｅ層２１の素子形成領域となる島状領域の周辺領域を非晶質化した後に、酸化濃縮法により酸化することにより、高Ｇｅ組成ＳｉＧｅ層２５を形成すると共に、ＳｉＧｅ層２５を十分に格子緩和させることができる。即ち、埋め込み酸化膜１２上に低転位密度で十分に格子緩和したＳｉＧｅバッファ層２５を形成することができる。従って、ＳｉＧｅ層２５上に形成する歪みＳｉ層４１を十分に歪ませることができ、これにより高速，低消費電力のＣＭＯＳデバイスを作製することができる。
【００３３】
なお、酸化濃縮法を用いず、加熱処理を行うだけでも格子緩和したＳｉＧｅ層が得られる。この場合、Ｇｅ組成を増大させる効果は得られないが、大きなＧｅ組成を必要としない用途の場合、或いは最初から高Ｇｅ組成のＳｉＧｅ膜を成長できる場合には加熱処理だけでも良い。
【００３４】
（第２の実施形態）
図３は、本発明の第２の実施形態に係わる半導体装置の製造工程を示す断面図である。なお、図１と同一部分には同一符号を付して、その詳しい説明は省略する。
【００３５】
まず、図３（ａ）に示すように、Ｓｉ基板１１上にＳｉＯ２　膜１２を介して膜厚２０ｎｍのＳｉ層（ＳＯＩ層）１３を形成した膜厚２０ｎｍのＳＯＩ基板１０を用意し、このＳＯＩ基板１０上に、膜厚５ｎｍのＳｉＯ２　膜６１を形成し、トランジスタ形成領域３０に窓を開ける。窓のサイズは第１の実施例の場合と同じ理由により、２０μｍ２　より小さいことが好ましい。
【００３６】
次いで、図３（ｂ）に示すように、超高真空ＣＶＤ，低圧ＣＶＤ，常圧ＣＶＤ，又は分子線エピタキシャル成長法により膜厚２０ｎｍのＳｉ０．８５Ｇｅ０．１５層を成長し、さらにその上に膜厚５ｎｍのＳｉキャップ層を成長する。すると、窓の部分には下地のＳｉ結晶にエピタキシャル成長したＳｉＧｅ層２１とＳｉ層２２が、ＳｉＯ２　膜６１上には多結晶のＳｉＧｅ層２７と多結晶のＳｉ層２８がそれぞれ形成される。
【００３７】
次いで、１０００℃以上の高温でドライ酸化し、埋め込み酸化膜１２上のＳｉＧｅ膜厚が１０ｎｍになるまで薄膜化する。これにより、図３（ｃ）に示すように、均一組成（ｘ＝０．３）の格子緩和Ｓｉ１−ｘ　Ｇｅｘ　層２５が埋め込み酸化膜１２上に形成される。酸化温度は、ＳｉＧｅ活性領域が完全に融解しない範囲で高い方が望ましい。何故なら、温度が高いほど埋め込み酸化膜１２とＳｉＧｅ層２５との界面でのすべりが促進され、緩和率が高められるためである。具体的には、１１５０℃から１２５０℃の間が望ましい。勿論、酸化濃縮中のＧｅ組成の増大に応じ、徐々に酸化温度を下げてもよい。
【００３８】
なお、ＳｉＧｅ層２５の周りの多結晶ＳｉＧｅ層２７も同様に酸化濃縮法によりＧｅ濃度が高くなり、高Ｇｅ濃度のＳｉＧｅ層２６が形成される。このＳｉＧｅ層２６は、依然として多結晶の状態である。このように、島状領域としてのＳｉＧｅ層２５の周辺領域が多結晶であるために、ＳｉＧｅ層２５は周辺領域における粒界のずれを利用して横方向に格子を広げることができる。これにより、ＳｉＧｅ層２５における格子歪みを十分に緩和することができる。また、ＳｉＯ２　膜６１は極めて薄いため、この層６１によりＳｉＧｅ層２５の格子緩和が阻害されることはない。
【００３９】
次いで、図３（ｄ）に示すように、表面の酸化膜２４を剥離した後、歪みＳｉ層４１をエピタキシャル成長する。このとき、多結晶のＳｉＧｅ層２６上のＳｉ層４２は多結晶となる。
【００４０】
これ以降は、第１の実施形態と同様に、図３（ｅ）に示すように、ゲート酸化膜５１を介してゲート電極５２を形成し、更にゲート側壁絶縁膜５３を形成し、これらをマスクにソース・ドレイン拡散層形成のためのイオン注入を行うことにより、ＭＯＳＦＥＴが作製される。
【００４１】
このように本実施形態によれば、ＳＯＩ基板１０上に一部窓を有する酸化膜６１を選択形成し、その上にＳｉＧｅ層を形成することにより、ＳｉＧｅの単結晶の島状領域と、その多結晶の周辺領域を形成することができる。そして、この状態で酸化濃縮法を行うことにより、第１の実施形態と同様に、高Ｇｅ組成ＳｉＧｅ層２５を形成すると共に、ＳｉＧｅ層２５を十分に格子緩和させることができる。従って、第１の実施形態と同様の効果が得られる。
【００４２】
（変形例）
なお、本発明は上述した各実施形態に限定されるものではない。実施形態では、格子緩和のためのバッファ層としてＳｉＧｅを用いたが、この代わりにＳｉＧｅＣを用いることもできる。この場合、Ｃ組成の選択により、歪みの設定の自由度を増すことができる。つまり、格子緩和のためのバッファ層としては、Ｓｉ１−ｘ−ｙ　Ｇｅｘ　Ｃｙ　層（１＞ｘ＞０，１＞ｙ≧０）を用いることができる。また、格子緩和のためのバッファ層上に形成する素子形成用半導体層は必ずしもＳｉに限るものではなく、ＧｅやＣを含むものであってもよい。つまり、Ｓｉ１−ｚ−ｗ　Ｇｅｚ　Ｃｗ　層（１＞ｚ≧０，１＞ｗ≧０）を用いることができる。
【００４３】
また、歪みは実施形態で述べた引張り歪みではなく、圧縮歪みでも良い。この場合、Ｇｅの組成比は格子緩和バッファ層より大きなものとなる。特に、チャネル層のＧｅ組成が７０％程度以上になると、引張り歪みＳｉよりも高い電子、正孔移動度が得られる。
【００４４】
また、島状領域の形状としては、矩形に限定することなく、他の多角形、円形、楕円形を用いることも当然可能である。また、トランジスタ形成領域３０は必ずしも完全に孤立したものではなく、半島状に設けられたものであってもよい。さらに、図４（ａ）に示すようにスリット７１が設けられたもの、或いは図４（ｂ）に示すように穴７２が設けられたものであってもよい。なお、図中の７３はソース・ドレインのコンタクトホールを示している。
【００４５】
その他、本発明の要旨を逸脱しない範囲で、種々変形して実施することができる。
【００４６】
【発明の効果】
以上詳述したように本発明によれば、ＳＯＩ層上に形成したＳｉ１−ｘ−ｙ　Ｇｅｘ　Ｃｙ　層（１＞ｘ＞０，１＞ｙ≧０）に対し、島状領域に隣接する周辺領域を非晶質又は多結晶とすることにより、島状領域の結晶の格子歪みを十分に緩和させることができる。その結果として、高速，低消費電力で信頼性の高いＣＭＯＳデバイスの実現に寄与することができる。
【図面の簡単な説明】
【図１】第１の実施形態に係わる半導体装置の製造工程を示す断面図。
【図２】第１の実施形態に用いた酸化濃縮法を説明するための断面図。
【図３】第２の実施形態に係わる半導体装置の製造工程を示す断面図。
【図４】本発明の変形例を説明するための平面図。
【図５】従来の歪みＳＯＩ−ＭＯＳＦＥＴの素子構造を示す断面図。
【符号の説明】
１０…ＳＯＩ基板
１１…Ｓｉ基板
１２…ＳｉＯ２　膜（埋め込み絶縁膜）
１３…Ｓｉ層（ＳＯＩ層）
２１…低Ｇｅ組成ＳｉＧｅ層
２２…Ｓｉキャップ層
２３…非晶質ＳｉＧｅ層
２４…酸化膜
２５…高Ｇｅ組成ＳｉＧｅ層（格子緩和ＳｉＧｅ層）
２６…非晶質又は多結晶のＳｉＧｅ層
２７…多結晶ＳｉＧｅ層
２８…多結晶Ｓｉ層
３０…トランジスタの活性領域（素子形成領域）
３１…レジスト
４１…歪みＳｉ層
４２…非晶質Ｓｉ層
５１…ゲート酸化膜
５２…ゲート電極
５３…側壁絶縁膜
６１…ＳｉＯ２　膜
７１…スリット
７２…穴
７３…コンタクトホール
【図１】
2004063780.tif 000003
【図２】
2004063780.tif 000004
【図３】
2004063780.tif 000005
【図４】
2004063780.tif 000006
【図５】
2004063780.tif 000007